(57)【要約】【課題】粘着シートを被着体に貼り合わせた後に熱処理や紫外線処理などの処理の必要がなく、十分な接着性を発揮するとともに、防湿性に優れる粘着シートを提供する。【解決手段】本発明の粘着シートは、ベースポリマー及び層状シリケートを含有する粘着剤層を有し、上記ベースポリマーがポリオレフィン系樹脂であることを特徴とする。上記粘着シートにおいて、接着力は３．０ｇｆ／２５ｍｍ以上であり、透過率が８０％以上であることが好ましい。【選択図】なし【特許請求の範囲】
【請求項１】
ベースポリマー及び層状シリケートを含有する粘着剤層を有し、
前記ベースポリマーがポリオレフィン系樹脂であることを特徴とする粘着シート。
【請求項２】
接着力が３．０ｇｆ／２５ｍｍ以上であり、透過率が８０％以上である請求項１記載の粘着シート。
【請求項３】
下記で求められる透湿度が、１２５ｇ／ｍ2・ｄａｙ以下である請求項１又は２記載の粘着シート。
透湿度：粘着剤層の厚みが３５μｍである粘着シートをトリアセチルセルロースフィルム（厚み２５μｍ）に貼り合わせることにより得られる測定用サンプルを用いて、下記条件で、透湿度試験方法（カップ法）により求める。
測定温度：４０℃
相対湿度：９０％
測定時間：２４時間
【請求項４】
前記ポリオレフィン系樹脂が、主鎖に、水酸基、アミノ基、エポキシ基、カルボキシル基、酸無水物基、シリル基からなる群より選ばれる少なくとも１の官能基を有する請求項１〜３の何れか１項に記載の粘着シート。
【請求項５】
前記粘着剤層が、架橋構造を有する請求項１〜４の何れか１項に記載の粘着シート。
【発明の詳細な説明】
【技術分野】
【０００１】
本発明は、粘着シートに関する。より詳細には、防湿性に優れる粘着シートに関する。
【背景技術】
【０００２】
従来、防湿用の接着剤や粘着剤として、エポキシ硬化樹脂を用いることが知られている（特許文献１及び特許文献２参照）。しかし、エポキシ硬化樹脂は、接着力を確保するために、貼り合わせ後に熱処理や紫外線処理（ＵＶ処理）などの硬化処理が必要であり、熱や紫外線に弱いものに対しては使用をすることが難しく、また、硬化条件の緩和や接着力の確保の点で問題があった。
【０００３】
さらに、近年、防湿用の粘着シート分野では、より高いレベルの防湿性が求められるようになってきている。
【先行技術文献】
【特許文献】
【０００４】
【特許文献１】特開２０１０−１２６６９９号公報
【特許文献２】特開２０１２−１５１１０９号公報
【発明の概要】
【発明が解決しようとする課題】
【０００５】
従って、本発明の目的は、粘着シートを被着体に貼り合わせた後に熱処理や紫外線処理などの処理の必要がなく、十分な接着性を発揮するとともに、防湿性に優れる粘着シートを提供することにある。
【課題を解決するための手段】
【０００６】
そこで、本発明者らが鋭意検討した結果、粘着剤層を有する粘着シートにおいて、粘着剤層の含有するベースポリマーをポリオレフィン系樹脂とし、且つ、粘着剤層に層状シリケートを含有させると、硬化処理（粘着シートを被着体に貼り合わせた後の処理）が不要であり、且つ防湿性に優れる粘着剤層が得られることを見出し、本発明を完成させた。
【０００７】
すなわち、本発明は、ベースポリマー及び層状シリケートを含有する粘着剤層を有し、
上記ベースポリマーがポリオレフィン系樹脂であることを特徴とする粘着シートを提供する。
【０００８】
上記粘着シートでは、接着力が３．０ｇｆ／２５ｍｍ以上であり、透過率が８０％以上であることが好ましい。
【０００９】
上記粘着シートでは、下記で求められる透湿度が、１２５ｇ／ｍ2・ｄａｙ以下であることが好ましい。
透湿度：粘着剤層の厚みが３５μｍである粘着シートをトリアセチルセルロースフィルム（厚み２５μｍ）に貼り合わせることにより得られる測定用サンプルを用いて、下記条件で、透湿度試験方法（カップ法）により求める。
測定温度：４０℃
相対湿度：９０％
測定時間：２４時間
【００１０】
上記ポリオレフィン系樹脂は、主鎖に、水酸基、アミノ基、エポキシ基、カルボキシル基、酸無水物基、シリル基からなる群より選ばれる少なくとも１の官能基を有することが好ましい。
【００１１】
上記粘着剤層は、架橋構造を有することが好ましい。
【発明の効果】
【００１２】
本発明粘着シートは、上記構成を有するので、十分な接着性を発揮するとともに、防湿性に優れる。また、粘着シートを被着体に貼り合わせた後に熱処理や紫外線処理などの処理の必要がない。
【発明を実施するための形態】
【００１３】
［粘着シート］
本発明の粘着シートは、ベースポリマーがポリオレフィン系樹脂であり、ベースポリマー及び層状シリケートを含有する粘着剤層を有する。すなわち、本発明の粘着シートは、粘着剤層として、層状シリケートを含有するポリオレフィン系粘着剤層を少なくとも有することが好ましい。なお、本明細書では、上記の「ベースポリマー及び層状シリケートを含有し、ベースポリマーがポリオレフィン系樹脂である粘着剤層」を「粘着剤層Ａ」と称する場合がある。
【００１４】
本発明の粘着シートは、粘着剤層Ａ以外にも、基材による層、粘着剤層Ａ以外の粘着剤層（その他の粘着剤層）、他の層（例えば、中間層、下塗り層など）を有していてもよい。また、本発明の粘着シートの粘着剤層表面（粘着面）は、剥離ライナーにより保護されていてもよい。
なお、本明細書において、「粘着シート」には、「粘着テープ」の意味も含むものとする。すなわち、本明細書において、粘着シートは、テープ状（巻回体）の形態を有する粘着シートであってもよい。また、本明細書において、粘着剤層Ａを形成する際に用いられる組成物を、「粘着剤組成物Ａ」と称する場合がある。粘着剤組成物は、粘着剤層の形成に用いられる組成物であり、粘着剤の形成に用いられる組成物の意味を含むものとする。
【００１５】
本発明の粘着シートは、基材を有する粘着シート（基材付き粘着シート）であってもよく、基材を有していない粘着シート（基材レス粘着シート）であってもよい。本発明の粘着シートとしては、例えば、（１）粘着剤層Ａのみからなり、基材を有していない粘着シート（粘着剤層Ａのみからなる基材レスの両面粘着シート）、（２）基材の少なくとも一方の面側（両面側又は片面側）に粘着剤層Ａを有する粘着シート（基材付き片面粘着シート、基材付き両面粘着シート）などが挙げられる。なお、本発明の粘着シートが両面粘着シートである場合、本発明の粘着シートは、両方の粘着面が粘着剤層Ａにより提供される形態を有していてもよいし、一方の粘着面が粘着剤層Ａにより提供され、他方の粘着面がその他の粘着剤層（粘着剤層Ａ以外の粘着剤層）により提供される形態を有していてもよい。
【００１６】
（粘着剤層Ａ）
本発明の粘着シートは、粘着剤層Ａを少なくとも有する。粘着剤層Ａは、ベースポリマーとしてポリオレフィン系樹脂を含有する。また、粘着剤層Ａは、ベースポリマー以外の成分として、層状シリケートを少なくとも含有する。
【００１７】
粘着剤層Ａにおけるベースポリマーの割合は、特に限定されないが、十分な接着性を得る点より、粘着剤層Ａ全量（全重量、１００重量％）に対して、２０重量％以上であることが好ましく、より好ましくは２５重量％以上、さらに好ましくは３０重量％以上である。
【００１８】
本発明の粘着シートにおいて、粘着剤層Ａにおけるベースポリマーは、ポリオレフィン系樹脂である。粘着剤層Ａは、ポリオレフィン系樹脂をベースポリマーとして含有するので、十分な接着性を有するとともに、優れた防湿性を有する。なお、粘着剤層Ａは、本発明の効果を損なわない範囲で、ポリオレフィン系樹脂以外の樹脂を含んでいてもよい。例えば、アクリル系樹脂、ビニルアルキルエーテル系樹脂、シリコーン系樹脂、ポリエステル系樹脂、ポリアミド系樹脂、ウレタン系樹脂、フッ素系樹脂、エポキシ系樹脂などを、本発明の効果を損なわない範囲で、含んでいてもよい。なお、ベースポリマーとしてのポリオレフィン系樹脂は、単独で又は２種以上組み合わせて用いることができる。
【００１９】
ベースポリマーとしてのポリオレフィン系樹脂は、オレフィンに由来する構成単位を有するポリマーである。なお、「オレフィン」には、スチレン等の芳香族ビニル化合物も含まれるものとする。なお、上記ポリオレフィン系樹脂は、単独で又は２種以上組み合わせて用いることができる。
【００２０】
上記ポリオレフィン系樹脂としては、例えば、エチレン、プロピレン、１−ブテン、２−メチルプロペン、１−ヘキセン、及びα−オレフィンからなる群から選ばれる一つの単量体から形成されるα−オレフィン単独重合体が挙げられる。α−オレフィンとしては、特に限定されないが、例えば、１−ペンテン、３−メチル−１−ブテン、４−メチル−１−ペンテン、３−メチル−１−ペンテン、１−ヘプテン、１−オクテン、１−デセン、１−ドデセン等が挙げられる。
【００２１】
さらには、上記ポリオレフィン系樹脂の具体例としては、ポリエチレン、ポリプロピレン、ポリ−１−ブテン、ポリイソブチレン等が挙げられる。
【００２２】
また、上記ポリオレフィン系樹脂としては、エチレン、プロピレンおよびα−オレフィンからなる群から選ばれる少なくとも二つの単量体から形成されるα−オレフィン共重合体が挙げられる。より具体的には、エチレンを主たる単量体とする共重合体（エチレン系α−オレフィン共重合体）、プロピレンを主たる単量体とする共重合体（プロピレン系α−オレフィン共重合体）などが挙げられる。なお、α−オレフィン共重合体は、ランダム共重合体、ブロック共重合体、またはグラフト共重合体のいずれでもよい。
【００２３】
さらに、上記ポリオレフィン系樹脂としては、芳香族ビニル化合物に由来する構成単位（以下、「芳香族ビニル化合物単位」と称する場合がある）を主に含有してなるブロックＡと、イソプレンに由来する構成単位（以下、「イソプレン単位」と称する場合がある）および１，３−ブタジエンに由来する構成単位（以下、「１，３−ブタジエン単位」と称する場合がある）からなるブロックＢとからなるブロック共重合体の水添物（「水添ＴＰＥ」と称する場合がある）が挙げられる。
【００２４】
さらに、上記ポリオレフィン系樹脂としては、スチレン系熱可塑性エラストマーも挙げられる。上記スチレン系熱可塑性エラストマーとしては、例えば、スチレン・ブタジエン共重合体（ＳＢ）、スチレン・イソプレン共重合体（ＳＩ）、スチレン・ブチレン共重合体等のスチレン系ＡＢ型ジブロック共重合体（ジブロック共重合体）；スチレン・ブタジエン・スチレン共重合体（ＳＢＳ）、スチレン・イソプレン・スチレン共重合体（ＳＩＳ）、スチレン・ブチレン・スチレン共重合体等のスチレン系ＡＢＡ型ブロック共重合体（トリブロック共重合体）；スチレン・ブタジエン・スチレン・ブタジエン共重合体（ＳＢＳＢ）、スチレン・イソプレン・スチレン・イソプレン共重合体（ＳＩＳＩ）等のスチレン系ＡＢＡＢ型ブロック共重合体（テトラブロック共重合体）；スチレン・ブタジエン・スチレン・ブタジエン・スチレン共重合体（ＳＢＳＢＳ）、スチレン・イソプレン・スチレン・イソプレン・スチレン共重合体（ＳＩＳＩＳ）等のスチレン系ＡＢＡＢＡ型ブロック共重合体（ペンタブロック共重合体）；これらの構成単位を有するマルチブロック共重合体；スチレン・ブタジエン共重合体；スチレン・イソプレンランダム共重合体などが挙げられる。
【００２５】
また、上記スチレン系熱可塑性エラストマーとしては、エチレン性二重結合を水添した物が好ましく挙げられる。このような水添物としては、例えば、スチレン・エチレン−ブチレン共重合体（ＳＥＢ）、スチレン・エチレン−プロピレン共重合体（ＳＥＰ）等のＡＢ型ジブロック共重合体の水添物；スチレン・エチレン−ブチレン共重合体・スチレン（ＳＥＢＳ）、スチレン・エチレン−プロピレン共重合体・スチレン（ＳＥＰＳ）、スチレン・エチレン−ブチレン共重合体・スチレン・エチレン−ブチレン共重合体（ＳＥＢＳＥＢ）等のＡＢＡ型トリブロック共重合体またはＡＢＡＢ型テトラブロック共重合体の水添物；スチレン・エチレン−ブチレンランダム共重合体（ＨＳＢＲ）などが挙げられる。
【００２６】
他にも、上記スチレン系熱可塑性エラストマーとしては、スチレン・ブタジエンラバー（ＳＢＲ）等のスチレン系ランダム共重合体、スチレン・エチレン−ブチレン共重合体・オレフィン結晶（ＳＥＢＣ）等のＡＢＣ型のスチレン・オレフィン結晶系ブロック共重合体；およびこれらの水添物が挙げられる。
【００２７】
さらにまた、上記ポリオレフィン系樹脂としては、主鎖に水酸基を有するポリオレフィン系樹脂が挙げられる。このような主鎖に水酸基を有するポリオレフィン系樹脂としては、例えば、ポリエチレン系ポリオール、ポリプロピレン系ポリオール、ポリブタジエンポリオール、水添ポリブタジエンポリオール、ポリイソプレンポリオール、水添ポリイソプレンポリオールなどが挙げられる。
【００２８】
特に、上記ポリオレフィン系樹脂は、粘着剤層の耐候性及び透湿性の観点より、主鎖に二重結合を含まないポリオレフィン系樹脂や水添されているポリオレフィン系樹脂が好ましい。
【００２９】
また、上記ポリオレフィン系樹脂は、架橋構造を有する粘着剤層の得やすさの点、良好な熱的安定性を有する粘着剤層の得やすさの点より、主鎖に、水酸基（ヒドロキシル基）、アミノ基、エポキシ基、カルボキシル基、酸無水物基、シリル基からなる群より選ばれる少なくとも１の官能基を有することが好ましい。例えば、上記ポリオレフィン系樹脂は、主鎖に水酸基などの官能基を有するポリオレフィン系樹脂であることが好ましい。
【００３０】
本発明の粘着シートの粘着剤層Ａは、上記のベースポリマーとともに、層状シリケートを少なくとも含有する。上記層状シリケートは、シリケートがイオンを介して層状に積層した構造を有する平板状の物質である。本発明の粘着シートの粘着剤層Ａは、上記のベースポリマーとともに、層状シリケートを含有するので、より透湿度を小さくすることができる。これは、層状シリケート自身が水蒸気を透過させるものではなく、また、粘着剤層中に含まれる層状シリケートが、水蒸気が粘着剤層を通過しようとする際に、水蒸気の経路を遮断したり、長くしたり、あるいは狭くしたりする等、水蒸気の粘着剤層の通過を阻害するためと推測される。
【００３１】
上記層状シリケートしては、特に限定されないが、例えば、モンモリロナイト、ヘクトライト、サポナイト、ソーコナイト、バイデライト、ステブンサイト、ノントロナイト、ボルホンスコアイト、ソーコナイト、マガジアイト、メドモンタイト、ケニアイト、クロライト、フロゴパイト、レピドライト、マスコバイト、バイオタイト、パラゴナイト、マーガライト、テニオライト、テトラシリシックマイカ、トリオクタヘドラルバーミキュライト、ジオクタヘドラルバーミキュライト、白雲母、黒雲母、パラゴナイト、レビトライト、マーガライト、クリントナイト、アナンダイトなどが挙げられる。なお、層状シリケートは、単独で又は２種以上組み合わせて用いることができる。
【００３２】
また、上記層状シリケートは、表面が有機化処理されていることが好ましい。上記層状シリケートに有機化処理がなされていると、粘着剤層Ａの上記ベースポリマーとよりなじみやすくなり、粘着剤層Ａにより分散しやすくなる。このため、粘着剤層Ａにおける防湿性をより高めることができ、また粘着剤層Ａにおいて場所による防湿性のバラツキを抑制し、均一な防湿性を得やすくなる。さらに、粘着剤層Ａの透明性をより向上できる。
【００３３】
このような有機化処理としては、特に限定されないが、例えば、アルキルアンモニウムによる処理、４級アンモニウムによる処理などが挙げられる。なお、有機化処理は、複数、施されていてもよい。
【００３４】
本発明の粘着シートの粘着剤層Ａにおける層状シリケートの含有量は、特に限定されないが、粘着剤層Ａ中のベースポリマー１００重量部に対して、１〜５０重量部であることが好ましく、より好ましくは２〜４０重量部、さらに好ましくは３〜３０重量部である。
【００３５】
また、粘着剤層Ａは、十分な接着性を得る点より、粘着付与樹脂を含有することが好ましい。粘着付与樹脂としては、特に限定されないが、例えば、ロジン、ロジン誘導体樹脂、ポリテルペン樹脂、石油樹脂、クマロン・インデン樹脂、スチレン系樹脂、フェノール系樹脂、キシレン樹脂などが挙げられる。なお、粘着付与樹脂は、単独で又は２種以上組み合わせて用いることができる。
【００３６】
特に、上記粘着付与樹脂としては、ベースポリマーに対する相溶性及び透湿性の観点から、水素添加型の粘着付与樹脂が好ましく挙げられる。上記水素添加型の粘着付与樹脂としては、特に限定されないが、例えば、ロジン系樹脂、石油系樹脂、テルペン系樹脂、クマロン・インデン系樹脂、スチレン系樹脂、アルキルフェノール樹脂、キシレン樹脂などの粘着付与樹脂に水素添加した誘導体（水素添加型ロジン系樹脂、水素添加型石油系樹脂、水素添加型テルペン系樹脂など）が挙げられる。上記水素添加型ロジン系粘着付与樹脂としては、例えば、ガムロジン、ウッドロジン、トール油ロジンなどの未変性ロジン（生ロジン）を水添化により変性した変性ロジンなどが挙げられる。
【００３７】
上記粘着付与樹脂の軟化点は、特に限定されないが、例えば、８０〜２００℃が好ましく、より好ましくは９０〜２００℃である。粘着付与樹脂の軟化点が当該範囲であることにより、凝集力が一層向上する。
【００３８】
本発明の粘着シートの粘着剤層Ａにおける、上記粘着付与樹脂の含有量は、特に限定されないが、粘着剤層Ａ中のベースポリマー１００重量部に対して、０．１〜５０重量部であることが好ましく、より好ましくは０．５〜３０重量部である。
【００３９】
また、粘着剤層Ａは、架橋構造を得る点より、架橋剤を含有することが好ましい。架橋剤としては、特に限定されないが、例えば、エポキシ系架橋剤、イソシアネート系架橋剤、シリコーン系架橋剤、オキサゾリン系架橋剤、アジリジン系架橋剤、シラン系架橋剤、アルキルエーテル化メラミン系架橋剤、金属キレート系架橋剤などが挙げられる。なお、架橋剤は、単独で又は２種以上組み合わせて用いることができる。
【００４０】
中でも、上記架橋剤は、エポキシ系架橋剤やイソシアネート系架橋剤が好ましい。特に、粘着剤層Ａのベースポリマーが主鎖に水酸基を有するポリオレフィン系樹脂である場合、イソシアネート系架橋剤が好ましい。
【００４１】
上記イソシアネート系架橋剤としては、例えば、トリレンジイソシアネート、ヘキサメチレンジイソシアネート、イソホロンジイソシアネート、キシリレンジイソシアネート、水添キシリレンジイソシアネート、ジフェニルメタンジイソシアネート、水添ジフェニルメタンジイソシアネート、テトラメチルキシリレンジイソシアネート、ナフタリンジイソシアネート、トリフェニルメタントリイソシアネート、ポリメチレンポリフェニルイソシアネート、および、これらとトリメチロールプロパンなどのポリオールとのアダクト体などが挙げられる。また、１分子中に少なくとも１つ以上のイソシアネート基と、１つ以上の不飽和結合を有する化合物、具体的には、２−イソシアナートエチル（メタ）アクリレートなども挙げられる。
【００４２】
上記エポキシ系架橋剤としては、例えば、ビスフェノールＡ、エピクロルヒドリン型のエポキシ系樹脂、エチレングリシジルエーテル、ポリエチレングリコールジグリシジルエーテル、グリセリンジグリシジルエーテル、グリセリントリグリシジルエーテル、１，６−ヘキサンジオールグリシジルエーテル、トリメチロールプロパントリグリシジルエーテル、ジグリシジルアニリン、ジアミングリシジルアミン、Ｎ，Ｎ，Ｎ′，Ｎ′−テトラグリシジル−ｍ−キシリレンジアミンおよび１，３−ビス（Ｎ，Ｎ′−ジアミングリシジルアミノメチル）シクロヘキサンなどが挙げられる。
【００４３】
本発明の粘着シートの粘着剤層Ａにおける、上記架橋剤の含有量は、特に限定されないが、粘着剤層Ａ中のベースポリマー１００重量部に対して、０．０１〜８０重量部であることが好ましく、より好ましくは０．１〜５０重量部である。
【００４４】
さらに、粘着剤層Ａは、本発明の効果を損なわない範囲で、用途等に応じて、添加剤を含んでいてもよい。このような添加剤としては、例えば、分散剤、界面活性剤、シランカップリング剤、可塑剤、連鎖移動剤、老化防止剤、軟化剤、酸化防止剤、紫外線吸収剤、帯電防止剤、安定剤、着色剤（顔料や染料など）などが挙げられる。なお、上記添加剤は、単独で又は２種以上組み合わせて用いることができる。
【００４５】
本発明の粘着シートの粘着剤層Ａは、粘着剤組成物Ａにより形成される。粘着剤組成物Ａは、粘着剤層Ａの形成に用いられる組成物であり、上記ベースポリマー及び上記層状シリケートを少なくとも含有することが好ましい。粘着剤組成物Ａは、特に限定されないが、例えば、上記ベースポリマー、上記層状シリケート、希釈溶剤などを混合することにより得ることができる。
【００４６】
粘着剤組成物Ａの粘度は、特に限定されないが、作業性、取り扱い性、均一な粘着剤層の形成しやすさ、層状シリケートの分散性の点より、０．１〜１００Ｐａ・ｓが好ましく、より好ましくは０．５〜５０Ｐａ・ｓである。なお、本明細書において粘度とは、粘度計としてＢＨ粘度計を用いて、ローター：Ｎｏ．５ローター、回転数：１０ｒｐｍ、測定温度：３０℃の条件で測定された粘度をいうものとする。
【００４７】
粘着剤組成物Ａの粘度は、例えば、アクリルゴム、増粘性添加剤などの各種ポリマー成分を配合することにより調整されてもよい。
【００４８】
粘着剤層Ａは、粘着剤組成物Ａを層状にして、硬化させることにより形成される。例えば、粘着剤組成物Ａより粘着剤組成物層を得て、該粘着剤組成物層を加熱乾燥（例えば、８０〜１４０℃の温度で、１〜１０分加熱処理すること）することにより、形成される。
【００４９】
粘着剤層Ａの厚みは、特に限定されないが、接着信頼性の点より、５〜２００μｍが好ましく、より好ましくは１０〜１００μｍである。
【００５０】
本発明の粘着シートの粘着剤層Ａは、架橋構造を有することが好ましい。粘着剤層Ａが架橋構造を有していると、粘着剤層の熱的安定性をより向上させることができる。例えば、高温環境下（例えば、８０〜１００℃の温度環境下）で使用されたとしても、粘着剤が流動して剥がれるといった問題の発生を効果的に抑制できる。架橋構造は、例えば、架橋剤を用いることにより得ることができる。
【００５１】
（基材）
上述のように、本発明の粘着シートは、基材及び粘着剤層Ａを少なくとも有する基材付き粘着シートであってもよい。このような基材付き粘着シートに用いられる基材としては、特に限定されないが、プラスチック基材（ポリマー基材）が好ましく挙げられる。なお、基材は、１層からなる基材であってもよいし、２層以上の積層構造を有していてもよい。
【００５２】
上記プラスチック基材を構成する材料としては、特に限定されないが、例えば、ポリエチレンテレフタレート、ポリエチレンナフタレート、ポリブチレンテレフタレート、ポリブチレンナフタレート等のポリエステル；ポリエチレン、ポリプロピレン、エチレン−プロピレン共重合体等のポリオレフィン；ポリビニルアルコール；ポリ塩化ビニリデン；ポリ塩化ビニル；塩化ビニル−酢酸ビニル共重合体；ポリ酢酸ビニル；ポリアミド；ポリイミド；トリアセチルセルロース、ジアセチルセルロースなどのセルロース類；フッ素系樹脂；ポリエーテル；ポリエーテルアミド；ポリエーテルエーテルケトン；ポリフェニレンスルフィド；ポリスチレン等のポリスチレン系樹脂；ポリカーボネート；ポリエーテルスルホン；ポリメチルメタクリレート等のアクリル樹脂などが挙げられる。なお、上記材料は、単独で又は２種以上組み合わせて用いることができる。
【００５３】
中でも、上記プラスチック基材を構成する材料としては、強度、取り扱い性（ハンドリング性）、コスト、寸法安定性、投錨力のバランスの良さから、ポリエステルやセルロース類、アクリル樹脂などが好ましく、より好ましくはポリエチレンテレフタレート（ＰＥＴ）、トリアセチルセルロース（ＴＡＣ）、ポリメチルメタクリレート（ＰＭＭＡ）である。つまり、上記基材は、ポリエチレンテレフタレート基材、トリアセチルセルロース基材、ポリメチルメタクリレート基材であることが好ましい。
【００５４】
上記基材は、必要に応じて、表面処理が施されていてもよい。例えば、基材としての上記プラスチック基材は、延伸処理（一軸延伸又は二軸延伸）等により変形性が制御されていてもよい。また、基材の表面には、粘着剤層との密着性を高めるため、慣用の表面処理、例えば、クロム酸処理、オゾン暴露、火炎暴露、高圧電撃暴露、イオン化放射線処理等の化学的又は物理的方法による酸化処理等が施されていてもよい。さらには、粘着剤層との密着性を高めるためのプライマー処理が施されていてもよい。
【００５５】
他にも、上記基材は、表面の耐擦傷性（耐擦過性）を向上させる点より、ハードコート処理が施されていてもよい。このようなハードコート処理が施されていると、表面保護用として用いる場合、その保護機能をより向上させることができる。また、基材は、静電気の発生を抑制する点より、帯電防止処理が施されていてもよい。
【００５６】
上記基材は、例えば、一方の面に粘着剤層との密着性を向上させるためにプライマー処理が施され、他方の面にハードコート処理が施された基材であってもよい。
【００５７】
（剥離ライナー）
上述のように、本発明の粘着シートは、粘着面を保護するために、剥離ライナーが設けられていてもよい。上記剥離ライナーは、特には限定されず、公知乃至慣用の剥離ライナーを用いることができる。例えば、上記剥離ライナーとしては、ポリエチレンテレフタレート（ＰＥＴ）、ポリエチレンナフタレート（ＰＥＮ）、ポリブチレンテレフタレート（ＰＢＴ）等のポリエステル系樹脂；ポリエチレン（ＰＥ）、ポリプロピレン（ＰＰ）、ポリメチルペンテン（ＰＭＰ）、エチレン−プロピレン共重合体、エチレン−酢酸ビニル共重合体（ＥＶＡ）等のα−オレフィンをモノマー成分とするオレフィン系樹脂；ポリ塩化ビニル（ＰＶＣ）；酢酸ビニル系樹脂；ポリカーボネート（ＰＣ）；ポリフェニレンスルフィド（ＰＰＳ）；ポリアミド（ナイロン）、全芳香族ポリアミド（アラミド）等のアミド系樹脂；ポリイミド系樹脂；ポリエーテルエーテルケトン（ＰＥＥＫ）；ポリエチレン（ＰＥ）、ポリプロピレン（ＰＰ）等のオレフィン系樹脂；ポリテトラフルオロエチレン、ポリクロロトリフルオロエチレン、ポリフッ化ビニル、ポリフッ化ビニリデン、テトラフルオロエチレン−ヘキサフルオロプロピレン共重合体、クロロフルオロエチレン−フッ化ビニリデン共重合体などのフッ素系樹脂などから構成されるプラスチックフィルムが好ましく挙げられる。
【００５８】
また、上記剥離ライナーとしては、例えば剥離ライナー基材の少なくとも一方の表面に剥離層（剥離処理層）を有する剥離ライナー、フッ素系ポリマーからなる低接着性の剥離ライナー、無極性ポリマーからなる低接着性の剥離ライナーなども挙げられる。さらに、剥離層を有しない剥離ライナー基材（つまり、剥離ライナー基材そのもの）も挙げられる。上記フッ素系ポリマーとしては、特に限定されないが、例えば、ポリテトラフルオロエチレン、ポリクロロトリフルオロエチレン、ポリフッ化ビニル、ポリフッ化ビニリデン、テトラフルオロエチレン−ヘキサフルオロプロピレン共重合体、クロロフルオロエチレン−フッ化ビニリデン共重合体などが挙げられる。また、上記無極性ポリマーとしては、特に限定されないが、例えば、ポリエチレン（ＰＥ）、ポリプロピレン（ＰＰ）等のオレフィン系樹脂などが挙げられる。中でも、剥離ライナー基材の少なくとも一方の表面に剥離層を有する剥離ライナー、剥離層を有しない剥離ライナー基材（つまり、剥離ライナー基材そのもの）を使用することが好ましい。
【００５９】
上記剥離ライナー基材としては、特に限定されないが、プラスチックフィルム等が挙げられる。このようなプラスチックフィルムとしては、例えば、ポリエチレンテレフタレート（ＰＥＴ）、ポリエチレンナフタレート（ＰＥＮ）、ポリブチレンテレフタレート（ＰＢＴ）等のポリエステル系樹脂；ポリエチレン（ＰＥ）、ポリプロピレン（ＰＰ）、ポリメチルペンテン（ＰＭＰ）、エチレン−プロピレン共重合体、エチレン−酢酸ビニル共重合体（ＥＶＡ）等のα−オレフィンをモノマー成分とするオレフィン系樹脂；ポリ塩化ビニル（ＰＶＣ）；酢酸ビニル系樹脂；ポリカーボネート（ＰＣ）；ポリフェニレンスルフィド（ＰＰＳ）；ポリアミド（ナイロン）、全芳香族ポリアミド（アラミド）等のアミド系樹脂；ポリイミド系樹脂；ポリエーテルエーテルケトン（ＰＥＥＫ）などから構成されるプラスチックフィルムが挙げられる。中でも、加工性、入手性、作業性、防塵性、コスト等の観点から、ポリエステル系樹脂から形成されるプラスチックフィルムが好ましく、さらに好ましくはＰＥＴフィルムである。
【００６０】
上記剥離層を構成する剥離処理剤としては、特に限定されないが、例えば、シリコーン系剥離処理剤、フッ素系剥離処理剤、長鎖アルキル系剥離処理剤、硫化モリブデンなどの剥離処理剤が挙げられる。中でも、剥離コントロール、経時安定性の観点から、シリコーン系剥離処理剤が好ましい。なお、剥離処理剤は、単独で又は２種以上を組み合わせて用いることができる。
【００６１】
上記剥離ライナーは、公知慣用の方法により製造することができる。また、上記剥離ライナーの厚みは、特に限定されない。
【００６２】
（粘着シート）
本発明の粘着シートの製造方法は、特に限定されないが、公知の形成方法を利用することができる。例えば、本発明の粘着シートが基材付き粘着シートである場合、上記基材の少なくとも一方の面側に、粘着剤組成物Ａより粘着剤層Ａを形成することにより、作製できる。また、本発明の粘着シートが粘着剤層Ａのみからなる基材レスの粘着シートである場合、上記剥離ライナー上に、粘着剤組成物Ａより粘着剤層Ａを形成することにより、作製できる。
【００６３】
本発明の粘着シートにおける、下記で求められる透湿度は、特に限定されないが、優れた防湿性を得る点より、１２５ｇ／ｍ2・ｄａｙ以下であることが好ましい。
透湿度：粘着剤層の厚みが３５μｍである粘着シートをトリアセチルセルロースフィルム（厚み２５μｍ）に貼り合わせることにより得られる測定用サンプルを用いて、下記条件で、透湿度試験方法（カップ法）により求める。
測定温度：４０℃
相対湿度：９０％
測定時間：２４時間
【００６４】
なお、本発明の粘着シートでは、粘着剤層Ａが、上記透湿度を有することが好ましい。
【００６５】
本発明の粘着シートの接着力（測定温度：２３℃、相対湿度：５０％ＲＨ、引張速度：３００ｍｍ／ｍｉｎ、剥離角度：１８０°の剥離条件、対ガラス板）は、特に限定されないが、良好な接着信頼性を得る点より、１．０ｇｆ／２５ｍｍ以上であることが好ましく、より好ましくは３．０ｇｆ／２５ｍｍ以上である。なお、本発明の粘着シートでは、粘着剤層Ａにより提供される粘着面における接着力が、上記の範囲を満たすことが好ましい。
【００６６】
本発明の粘着シートは、透明であることが好ましい。
【００６７】
また、本発明の粘着シートの透過率（可視光波長領域における全光線透過率、ＪＩＳ  Ｋ７３６１−１に準じる）は、特に限定されないが、高い透明性を得る点より、８０％以上が好ましい。なお、透過率は、例えば、スライドガラス（品番「Ｓ−１１１２」、松浪硝子工業株式会社製、厚さ１．０ｍｍ、ヘイズ０．１％）に本発明の粘着シートを貼り合わせ、ヘイズメーター（株式会社村上色彩技術研究所製、商品名「ＨＭ−１５０」）を用いて測定することができる。
【００６８】
特に、本発明の粘着シートは、被着体に対する十分な接着性及び透明性を両立させる点より、接着力が３．０ｇｆ／２５ｍｍ以上であり、且つ、上記透過率が８０％以上であることが好ましい。
【００６９】
本発明の粘着シートの厚みは、特に限定されないが、５〜２００μｍが好ましく、より好ましくは１０〜１００μｍである。
【００７０】
本発明の粘着シートは、粘着剤層Ａを有するので、被着体に対して十分な接着性を発揮するとともに、防湿性に優れる。また、粘着シートを被着体に貼り合わせた後、接着性を働かせるために、あるいはより接着性を向上させるために、熱処理や紫外線処理などの処理（硬化処理）を行う必要がない。
【００７１】
本発明の粘着シートは、被着体に対して十分な接着性を発揮するとともに、防湿性に優れるので、表面保護用途や補強用途などに用いることができる。例えば、本発明の粘着シートは、表面保護フィルムや補強フィルムとして用いることができる。
【００７２】
また、本発明の粘着シートは、上記の特性を有するので、さまざまな分野で用いることができる。例えば、電気又は電子機器に用いることができる。特に、電気又は電子機器製造時の表面保護用途、電気又は電子機器の使用時の表面保護用途などに好ましく用いることができる。また、光学用途（例えば、光学製品や光学部材の製造時の表面保護用途、光学製品や光学部材の使用時の表面保護用途など）に好ましく用いることができる。
【００７３】
上記電気機器としては、特に限定されないが、例えば、テレビ、冷蔵庫、洗濯機、掃除機などの家電機器、空調屋外機などが挙げられる。また、上記電子機器としては、特に限定されないが、例えば、液晶ディスプレイ、プラズマディスプレイなどの画像表示装置、携帯電話、スマートフォン、タブレットＰＣ（タブレット型コンピューター）、ノートブック型パーソナル・コンピューター、携帯型情報端末（ＰＤＡ）、携帯型音楽プレーヤー、携帯型ゲーム機、携帯型テレビなどのモバイル機器が挙げられる。
【００７４】
上記光学製品とは、当該製品において光学的特性（例えば、偏光性、光屈折性、光散乱性、光反射性、光透過性、光吸収性、光回折性、旋光性、視認性など）が利用された製品をいう。上記光学製品としては、例えば、液晶表示装置、ＰＤＰ（プラズマディスプレイパネル）、電子ペーパーなどの表示装置や、タッチパネルなどの入力装置、又はこれら表示装置と入力装置とを適宜組み合わせた装置などが挙げられる。
【００７５】
上記光学部材とは、上記光学的特性を有する部材をいう。上記光学部材としては、例えば、上記表示装置（画像表示装置）、上記入力装置等の機器（光学機器）を構成する部材又はこれらの機器に用いられる部材が挙げられ、例えば、偏光板、波長板、位相差板、光学補償フィルム、輝度向上フィルム、導光板、反射フィルム、反射防止フィルム、透明導電フィルム（ＩＴＯフィルム）、意匠フィルム、装飾フィルム、表面保護板、プリズム、レンズ、カラーフィルター、透明基板や、さらにはこれらが積層されている部材（これらを総称して「光学フィルム」と称する場合がある）などが挙げられる。なお、上記の「板」及び「フィルム」は、それぞれ板状、フィルム状、シート状等の形態を含むものとし、例えば、「偏光フィルム」は、「偏光板」、「偏光シート」を含むものとする。なお、本発明における「光学部材」には、上記の通り、表示装置や入力装置における表示部の視認性や優れた外観を保ちながら、加飾や保護の役割を担う部材（意匠フィルム、装飾フィルムや表面保護フィルム等）も含むものとする。
【００７６】
より具体的には、本発明の粘着シートは、薄層表示部材（例えば、ＬＣＤを用いたタッチパネルなど）、薄層表示装置（例えば、ＬＣＤあるいはそれに使用されるカラーフィルター）、画像認識部材、薄層光学フィルム（例えば、偏光板など）、電子機器（特に薄層の電子機器）などの表面保護用途に用いることができる。
【実施例】
【００７７】
以下、本発明について実施例及び比較例を挙げてさらに具体的に説明する。本発明はこれらにより何ら限定されるものではない。
【００７８】
（実施例１）
ポリオレフィン系樹脂（水酸基末端液状ポリオレフィン、商品名「エポール」、出光興産株式会社製）：１００重量部、イソシアネート系架橋剤（商品名「デュラネート  ＴＳＥ−１００」、旭化成株式会社製）：３０重量部、錫触媒（商品名「ＯＬ−１」、東京ファインケミカル株式会社製）：０．０３重量部、層状シリケート（商品名「オルガナイト」、株式会社ホージュン製）：５重量部、及び、粘着付与樹脂（脂環族飽和炭化水素樹脂、商品名「アルコン  Ｐ−１２５」、荒川化学工業株式会社製）：１重量部を混合して、粘着剤組成物を得た。
粘着剤組成物を、剥離ライナー（ポリエチレンテレフタレート基材の一方の面に剥離処理が施された剥離ライナー、商品名「ダイアホイルＭＲＦ−３８」、三菱樹脂株式会社）の剥離処理面上に塗布して、塗布層（粘着剤組成物層）を得た。
次に、加熱処理（温度：１３０℃、時間３分）を行い、厚みが３５μｍの粘着剤層を形成した。
そして、得られた粘着剤層上に剥離ライナーを貼り合わせ、粘着剤層の両面が剥離ライナーにより保護されている粘着シート（粘着剤層のみからなる両面粘着シート）を得た。
【００７９】
（実施例２）
層状シリケートとして、層状シリケート（商品名「エスベン  ＮＺ」、株式会社ホージュン製）：５重量部を使用したこと以外は、実施例１と同様にして、粘着シートを得た。
【００８０】
（実施例３）
層状シリケートとして、層状シリケート（商品名「エスベン  ＮＸ」、株式会社ホージュン製）：５重量部を使用したこと以外は、実施例１と同様にして、粘着シートを得た。
【００８１】
（比較例１）
層状シリケートを使用しなかったこと以外は、実施例１と同様にして、粘着シートを得た。
【００８２】
（評価）
実施例及び比較例で得られた粘着シートについて、下記の測定又は評価を行った。そして、その結果を、表１に示した。
【００８３】
（透湿度の測定方法）
粘着シートの一方の剥離ライナーを剥がし粘着面を露出させて、該粘着面により、粘着シート（粘着剤層の厚み：３５μｍ）をトリアセチルセルロースフィルム（ＴＡＣフィルム、厚み２５μｍ、コニカミノルタ株式会社製）に貼り合わせた。そして、もう一方の剥離ライナーを剥がして、測定用サンプルを得た。
次に、この測定用サンプルを用いて、下記条件で、透湿度試験方法（カップ法、ＪＩＳ  Ｚ  ０２０８に準じる）により、透湿度（水蒸気透過率）を測定した。
測定温度：４０℃
相対湿度：９０％
測定時間：２４時間
なお、測定の際には、恒温恒湿槽を使用した。
【００８４】
（接着力の測定）
粘着シートより、長さ１００ｍｍ、幅２５ｍｍのシート片を得た。次に、シート片から一方の剥離ライナーを剥離して、粘着面を露出させて、該粘着面により、シート片をＰＥＴフィルム（厚み２５μｍ）に貼り合わせた。そして、剥離ライナー／粘着剤層／ＰＥＴフィルムの積層構造を有する測定用サンプルを得た。
次いで、２３℃、５０％ＲＨ雰囲気下で、上記測定用サンプルから剥離ライナーを剥離して、粘着面（測定面）を露出させ、該粘着面により、測定用サンプルを、ガラス板（ソーダライムガラス  ♯００５０、松浪硝子工業株式会社製）に、２ｋｇローラーを１往復させることにより圧着して、貼り合わせた。
上記測定サンプルを、２３℃、５０％ＲＨの雰囲気中で３０分間放置した後、引張試験機（商品名「ＴＣＭ−１ｋＮＢ」、ミネベア社製）を用いて、１８０°剥離試験を行い、ガラス板に対する１８０°ピール粘着力（１８０度引き剥がし粘着力）（ｇｆ／２５ｍｍ）を測定した。測定は、２３℃、５０％ＲＨの雰囲気下、剥離角度１８０°、引張速度３００ｍｍ／分の条件で行った。
【００８５】
（透過率の測定）
粘着シートの一方の剥離ライナーを剥がし粘着面を露出させて、該粘着面により、粘着シートをスライドガラス（品番「Ｓ−１１１２」、松浪硝子工業株式会社製、厚さ１．０ｍｍ、ヘイズ０．１％）に貼り合わせた。そして、もう一方の剥離ライナーを剥がして、測定用サンプルを得た。
次に、ヘイズメーター（装置名「ＨＭ−１５０」、株式会社村上色彩技術研究所製）により、透過率（全光線透過率）を測定した。
【００８６】
【表１】
2015030766.tif 000002
【００８７】
上記表１において、下記の表現は下記の意味である。
エポール：ポリオレフィン系樹脂（水酸基末端液状ポリオレフィン、商品名「エポール」、出光興産株式会社製）
ＴＳＥ−１００：イソシアネート系架橋剤（商品名「デュラネート  ＴＳＥ−１００」、旭化成株式会社製）
ＯＬ−１：錫触媒（商品名「ＯＬ−１」、東京ファインケミカル株式会社製）
アルコンＰ１２５：粘着付与樹脂（脂環族飽和炭化水素樹脂、商品名「アルコン  Ｐ−１２５」、荒川化学工業株式会社製）
オルガナイト：層状シリケート（商品名「オルガナイト」、株式会社ホージュン製）
ＮＺ：層状シリケート（商品名「エスベン  ＮＺ」、株式会社ホージュン製）
ＮＸ：層状シリケート（商品名「エスベン  ＮＸ」、株式会社ホージュン製）
【００８８】
実施例１〜３と比較例１とを対比すると、実施例１〜３は層状シリケートを含有するので、透湿度が２０％程度低下した。